(57)【要約】【課題】粒径が小さく且つ粒径の揃ったカルコパイライトナノ粒子を簡単に且つ、大量に製造することができる製造方法を提供する。【解決手段】本発明は、周期律表の第I族金属化合物、第III族金属化合物、及び第VI族金属の単体をアミン系溶媒中に入れて混合し、加熱して、前記第I族金属化合物及び前記第III族金属化合物と、前記第VI族金属の単体を反応させることによりカルコパイライトナノ粒子を製造する方法である。本発明では、加熱する工程が、第１昇温速度で室温から１００℃まで昇温する第１昇温工程と、前記第１昇温速度よりも遅い第２昇温速度で１００℃から２００℃まで昇温する第２昇温工程とを有するため、粒径が小さく且つ粒径の揃った均一なカルコパイライトナノ粒子を得ることができる。【選択図】図１
2015020932.tif 000002
【特許請求の範囲】
【請求項１】
周期律表の第I族金属化合物、第III族金属化合物、及び第VI族金属の単体をアミン系溶媒中に入れて混合し、加熱して、前記第I族金属化合物及び前記第III族金属化合物と、前記第VI族金属の単体を反応させることによりカルコパイライトナノ粒子を製造する方法であって、
加熱する工程が、
第１昇温速度で室温から１００℃まで昇温する第１昇温工程と、
前記第１昇温速度よりも遅い第２昇温速度で１００℃から２００℃まで昇温する第２昇温工程と
を有することを特徴とするカルコパイライトナノ粒子の製造方法。
【請求項２】
前記第２昇温工程が、１００℃から１５０℃まで昇温する前期工程と、該前期工程よりも遅い昇温速度で１５０℃から２００℃まで昇温する後期工程から成ることを特徴とする請求項１に記載のカルコパイライトナノ粒子の製造方法。
【請求項３】
加熱する工程が、さらに、前記第２昇温速度よりも遅い第３昇温速度で２００℃から２５０℃まで昇温する第３昇温工程を備えることを特徴とする請求項１又は２に記載のカルコパイライトナノ粒子の製造方法。
【請求項４】
前記第I族金属化合物が銅塩、前記第III族金属化合物がインジウム塩又は／及びガリウム塩、前記第VI族金属がセレンであることを特徴とする請求項１〜３のいずれかに記載のカルコパイライトナノ粒子の製造方法。
【請求項５】
アミン系溶媒が、ドデシル・アミンであることを特徴とする請求項１〜４のいずれかに記載のカルコパイライトナノ粒子の製造方法。
【請求項６】
前記第１昇温速度が2.5℃/min〜3.5℃/minであり、前記第２昇温速度が0.8℃/min〜2.5℃/minであることを特徴とする請求項１〜５のいずれかに記載のカルコパイライトナノ粒子の製造方法。
【発明の詳細な説明】
【技術分野】
【０００１】
本発明は、化合物太陽電池に用いられるカルコパイライトナノ粒子の製造方法に関する。
【背景技術】
【０００２】
化合物太陽電池とは、複数の元素から成る化合物半導体から形成された光吸収層を備えた太陽電池をいう。化合物太陽電池に用いられる化合物半導体の代表的なものとして、周期律表のIII族とV族の組み合わせ（GaAs、GaP、InP等）、II族とVI族の組み合わせ（CdTe、ZnSe等）、IV族同士の組み合わせ（SiC）、 I族とIII族とVI族の組み合わせ（CuInSe、CuInGaSe）からなる化合物半導体が挙げられる。CuInSeやCuInGaSeは、その結晶構造が黄銅鉱に似ていることから、カルコパイライト系化合物半導体とも呼ばれる。また、化合物半導体を構成する元素記号から、CIS系化合物半導体、CIGS系化合物半導体とも呼ばれている。これらの化合物半導体を用いた太陽電池は、Si系の太陽電池に比べて遜色ない変換効率を示すだけでなく、製造方法が簡単で、素子に使用する膜厚が薄く原料の省資源化につながる。また、原料に要求される純度が低い事や放射線への高い安定性も言及されており、近年、著しい注目を集めている。
【０００３】
従来、化合物半導体から光吸収層を形成する方法としては、加熱蒸着法やスパッタリング法が用いられていた。ところが、これらの方法は超高真空環境下で行わなければならず、高価な製造設備が必要となることから、近年、安価な設備で製造できる方法が提案されている。その一つに、カルコパイライト系化合物半導体のナノ粒子を形成し、このナノ粒子を用いて光吸収層を製造する方法がある。
【０００４】
例えば、特許文献１〜３には、CuInSe化合物（CIS系化合物半導体）やCuInGaSe化合物（CIGS系化合物半導体）を構成する元素の塩と金属塩を反応させることによりカルコパイライトナノ粒子を形成する方法が記載されている。
【先行技術文献】
【特許文献】
【０００５】
【特許文献１】特開2012-79770号公報
【特許文献２】特開2012-49358号公報
【特許文献３】特開2012-33728号公報
【発明の概要】
【発明が解決しようとする課題】
【０００６】
特許文献１〜３に記載されている方法では、アニリンやアルコールアミン、エチレンジアミン等の有機溶媒にCu、In、及びGaのハロゲン化物とSe単体を溶解して原料溶液を作製し、該原料溶液を加熱して、Cu、In、及びGaのハロゲン化物とSe単体を反応させることによりナノ粒子を形成している。この場合、原料溶液の加熱は１５０℃〜２００℃で１分間〜２０時間行うとされている。
Cu、In、及びGaのハロゲン化物とSe単体の反応は２００℃付近で進行する。従って、加熱時間が短いと、反応が十分に進まず、均一なナノ粒子を得ることができない。一方、加熱時間が長いとナノ粒子が成長するため、得られるナノ粒子の粒径が大きくなる。また、原料溶液の作製は、通常、室温下で行われる。従って、室温状態の原料溶液を一定の速度で急速に１５０℃〜２００℃まで昇温させると、ナノ粒子の成長過程の相状態をうまくコントロールすることができず、均一な粒径のナノ粒子を得ることが難しい。光吸収層の光電変換効率を上げるためには、緻密な半導体膜を形成する必要があるが、ナノ粒子の粒径が大きかったり、粒径が不均一であったりすると、緻密な半導体膜を形成することができない。
【０００７】
本発明が解決しようとする課題は、粒径が小さく且つ粒径が均一なカルコパイライトナノ粒子を簡単に製造することができる製造方法を提供することである。
【課題を解決するための手段】
【０００８】
上記課題を解決するために成された本発明は、周期律表の第I族金属化合物、第III族金属化合物、及び第VI族金属の単体をアミン系溶媒中に入れて混合し、加熱して、前記第I族金属化合物及び前記第III族金属化合物と、前記第VI族金属の単体を反応させることによりカルコパイライトナノ粒子を製造する方法であって、
加熱する工程が、
第１昇温速度で室温から１００℃まで昇温する第１昇温工程と、
前記第１昇温速度よりも遅い第２昇温速度で１００℃から２００℃まで昇温する第２昇温工程と
を有することを特徴とする。
【０００９】
上記の製造方法においては、さらに、第２昇温工程が、１００℃から１５０℃まで昇温する前期工程と、該前期工程よりも遅い昇温速度で１５０℃から２００℃まで昇温する後期工程から構成されていることが好ましい。このように、第２昇温工程を細分化することにより、カルコパイライトナノ粒子の大きさを制御しやすくなる。さらに、カルコパイライトナノ粒子の大きさも制御しやすくなるという効果もある。
【００１０】
さらに、本発明に係るカルコパイライトナノ粒子の製造方法は、前記第２昇温速度よりも遅い第３昇温速度で２００℃から２５０℃まで昇温する第３昇温工程を有することが好ましい。２００℃から２５０℃までゆっくりとした速度で昇温する第３昇温工程では、第I族金属化合物、第III族金属化合物、及び第VI族金属の単体とアミン系溶媒との反応が安定的に進行するため、均一なカルコパイライトナノ粒子を得ることができる。
【発明の効果】
【００１１】
本発明の方法では、第I族と第III族の金属化合物と第VI族金属の単体を有機溶媒中に入れて混合した後、加熱する工程において、最初は昇温速度を速くして反応を進め、反応が進んだ段階で昇温速度を遅くして安定的に反応させるようにしたため、粒径が小さく且つ粒径の揃った均一なカルコパイライトナノ粒子を得ることができる。また、安定的に反応させることができる結果、カルコパイライト粒子の大量製造が可能となる。さらに、加熱する工程を少なくとも２つの工程から構成したため、各工程における昇温速度を調整することにより、得られるカルコパイライトナノ粒子のサイズだけでなく、元素組成や形状を自由に制御することができる。
【図面の簡単な説明】
【００１２】
【図１】製造例１における製造手順の概略図。
【図２】製造例１の第１工程から第３（前期）工程までの各工程におけるナノ粒子の走査型電子顕微鏡（ＳＥＭ）写真。
【図３】第３（後期）工程におけるナノ粒子のＳＥＭ写真。
【図４】図２に示すナノ粒子のＸＲＤ解析結果。
【図５】図３に示すナノ粒子のＸＲＤ解析結果。
【図６】製造例２の実験１におけるＳＥＭ写真（ａ）及びＴＧＡ解析結果（ｂ）。
【図７】製造例２の実験２におけるＳＥＭ写真（ａ）及びＴＧＡ解析結果（ｂ）。
【図８】製造例２の実験３におけるＳＥＭ写真（ａ）及びＴＧＡ解析結果（ｂ）。
【図９】実験１〜３で得られるナノ粒子のＸＲＤ解析結果。
【図１０】溶媒としてＰＤＡを用いた場合のＳＥＭ写真。
【図１１】ＴＧＡ解析結果及びＸＲＤ解析結果。
【発明を実施するための形態】
【００１３】
本発明は、周期律表の第I族金属化合物、第III族金属化合物、及び第VI族金属の単体を原料とし、これら原料とアミン系溶媒を混合して段階的に温度を上げながら加熱することにより原料とアミン系溶媒を反応させ、カルコパイライトナノ粒子（以下、「ナノ粒子」ともいう。）を製造する方法である。
【００１４】
本発明の製造方法では、アミン系溶媒は原料の分散剤及び還元剤として作用する。このとき、原料とアミン系溶媒の反応温度である２００℃付近まで、少なくとも２つの昇温工程により段階的に温度を上げることにより、ナノ粒子の成長過程の相状態を制御し、得られるナノ粒子の形状や大きさを自在に変化させることができる。特に、本発明では、１００℃まで昇温する速度を相対的に速く、１００℃から２００℃まで昇温する速度を相対的に遅くすることにより、ナノ粒子の過度な成長を抑えつつ安定的に反応させるようにしたため、粒径が小さく、且つ、粒径の揃ったナノ粒子を大量に得ることができる。
【００１５】
しかも、複数の昇温工程を経て２００℃まで加熱するようにしたため、各昇温工程における昇温速度をそれぞれ独立的に制御することができ、ナノ粒子の成長過程の相状態の制御の自由度が増す。このため、ナノ粒子の形状や大きさをより一層自在に変化させることができる。
【００１６】
本発明では、第I族金属化合物としてはCu化合物が好適に用いられるが、これ以外の例えばAg化合物を用いることもできる。また、第III族金属化合物としては、In又は／及びGa化合物を用いることが好ましい。これら第I族金属化合物、第III族金属化合物としては、CuCl、InCl3、Ga(Cl)3等のハロゲン化物が好適であるが、この他、酢酸塩、硝酸塩、塩酸塩や金属錯体を用いることができる。
【００１７】
第VI族金属の単体としてはSe粉末が好適に用いられるが、硫黄（S）の粉末でも良い。
アミン系溶媒としては、ドデシル・アミンやペンタジル・アミン等、種々のアミンを用いることができるが、ドデシル・アミンは他のアミンに比べてメタノール系溶媒やトルエンを用いて完全に除去できる点、分解温度が低い点で他のアミンよりも優れており、溶媒にドデシル・アミンを用いた場合は、粒径の小さなナノ粒子を高収率で得ることができる。
【００１８】
以下、本発明に係るナノ粒子の具体的な製造方法を、いくつかの製造例を参照しながら説明する。
［製造例１］
製造例１は、第I族金属化合物としてはCuClを、第III族金属化合物としてInCl3とGa(acac)3（アセチルアセトンガリウム）を、第VI族金属の単体としてはSe粉末を、アミン系溶媒としてドデシル・アミン（ＤＤＡ）を用いた例である。具体的には、以下の製造手順から成る。
【００１９】
［製造手順］  
（１）CuCl、InCl3、Ga(acac)3をSe粉末と共に室温状態でＤＤＡと混合し原料液とする（図１（ａ））。
（２）次に、原料液を２５０℃まで段階的に昇温する。具体的には、次の５工程を経て段階的に昇温する（図１（ｂ））。
第１工程：室温から１００℃まで０．５時間かけて昇温。
第２（前期）工程：１００℃から１５０℃まで０．５時間かけて昇温。
第２（後期）工程：１５０℃から２００℃まで１時間かけて昇温。
第３（前期）工程：２００℃から２２５℃まで１時間かけて昇温。
第３（後期）工程：２２５℃から２５０℃まで１時間かけて昇温。
以上の昇温工程により、ナノ粒子がＤＤＡ中に分散したナノ粒子分散液が得られる（図１（ｃ））。
【００２０】
（３）得られたナノ粒子分散液からナノ粒子を取り出してメタノールで洗い、トルエンに分散させる。トルエン分散液は、印刷法により化合物太陽電池の光吸収層を作製するためのインクとして利用することができる。なお、製造例１での、収率は９０％以上であった。
【００２１】
図２は、第１工程、第２（前期）工程、第２（後期）工程、第３（前期）工程の各工程における走査型電子顕微鏡写真（ＳＥＭ写真）であり（図２の（ａ）〜（ｄ））、図３は第３（後期）工程におけるＳＥＭ写真である。これらの図から分かるように、第１工程では比較的大きなプレート状の粒子が観察された。第２（前期）工程では、ところどころプレート状の粒子がみられるものの球状の微小粒子が多く観察された。また、第２（後期）工程及び第３（前期）工程では、ほぼ全てが球状の微小粒子であり、プレート状の粒子はわずかしか存在しなかった。第３（後期）工程では、粒径が20 nm以下の球状の均一な微小粒子が観察された。
【００２２】
図４に、図２の（ａ）〜（ｄ）及び図３に示す粒子のＸＲＤ結果を示し、図５に、図３に示す粒子のＸＲＤ結果とJCPDS（Joint Committee for Powder Diffraction Standards）カードから参照したＣＩＧＳのＸＲＤパターンを示す。これらの図から、第３（前期）工程までに得られた粒子は、CuInGaSe、CuInSe、CuSe、Se単体の混合物であったが、第３（後期）工程において得られた粒子はほぼ全てがCuInGaSeであることが分かった。
【００２３】
下記の表１は、原料元素の配合比率を変えてナノ粒子を合成したときの該ナノ粒子の組成比の測定値及びバンドギャップの値を示したものである。表１に示すように、製造例１の方法では、原料元素の配合比率を変えることにより、CuInGaSe系ナノ粒子の組成比やバンドギャップを制御できることが分かる。
【表１】
2015020932.tif 000003
【００２４】
［製造例２］
原料金属と溶媒との反応は２００℃付近で進行することから、第２（後期）工程の昇温速度が、得られるナノ粒子の大きさや形状に及ぼす影響を調べた。第２（後期）工程以外の工程の昇温速度は製造例１と同じである。また、この製造例２では、第３工程により２５０℃まで加熱した後、２５０℃の状態を４時間保持してから得られたナノ粒子について調べた。
［実験１］
実験１では、第２（後期）工程の昇温速度を約0.7℃/minとしてナノ粒子を合成した。得られたナノ粒子のＳＥＭ写真を図６（ａ）に、ＴＧ解析の結果を図６（ｂ）に示す。図６（ａ）から、ナノ粒子は比較的大きく、板状をしていることが分かる。また、図６（ｂ）に示すように、ＴＧ解析からは不純物量が10%程度であることが分かった。
【００２５】
［実験２］
実験２は製造例１とほぼ同じ手順でナノ粒子を合成した。すなわち、第２（後期）工程の昇温速度を約1℃/minとしてナノ粒子を合成した。得られたナノ粒子のＳＥＭ写真を図７（ａ）に、ＴＧ解析の結果を図７（ｂ）に示す。図７（ａ）から、ナノ粒子は、粒径が20-25 nm程度の、均一な（単分散の）球状粒子であることが分かる。また、ＴＧ解析から不純物量は10%程度であった。
［実験３］
実験３では、第２（後期）工程の昇温速度を約2.5℃/minとしてナノ粒子を合成した。得られたナノ粒子のＳＥＭ写真を図８（ａ）に、ＴＧ解析の結果を図８（ｂ）に示す。図８（ａ）から、ナノ粒子は、粒径が15-20 nm程度の、均一な（単分散の）球状粒子であることが分かった。また、図８（ｂ）のＴＧ解析の結果から不純物量は10%程度であった。
【００２６】
図９に、実験１〜３で得られたナノ粒子のＸＲＤ解析の結果を示す。図９から分かるように、実験１〜３で得られたナノ粒子は、ＸＲＤパターンにショルダが現れ、不純物ピークが観察された。特に実験１のナノ粒子のＸＲＤパターンには比較的大きなショルダが現れた。以上の結果から、実験１のように１５０℃から２００℃までゆっくりと昇温した場合は、実験１よりも昇温速度が速い実験２及び実験３の場合に比べて、得られるナノ粒子の粒径が大きく且つ板状になることが分かった。また、ナノ粒子の純度の点でも昇温速度が速いほうが優れていることが分かった。このことから、第２（後期）工程の昇温速度は、ナノ粒子の形状や粒径、粒径分布、純度に影響を及ぼすと思われた。
【００２７】
＜溶媒の検討＞
溶媒による違いを調べるために、ＤＤＡに代えてペンタデシルアミン（C15H33N、（ＰＤＡ））を用いて、実験２と同じ工程でナノ粒子を合成した。その結果、得られたナノ粒子の粒径は25-30 nm程度であり、ＤＤＡを用いた時に比べると粒径が大きいことが分かった。また、粒径の分布はＤＤＡに比べると不均一であった。さらに、ＴＧＡ解析の結果から、有機成分の不純物の量は10%程度であり、ＤＤＡとほとんど差はないことが分かった。
一方、ＸＲＤ解析の結果から、ＰＤＡを用いた場合に得られる微粒子は、CIGS単相でなく無機系の不純物が含まれていると考えられた。図１０に、溶媒としてＤＤＡを用いた場合、ＰＤＡを用いた場合のそれぞれにおいて得られたナノ粒子のＳＥＭ写真を示す。また、図１１に、ＰＤＡを用いたときに得られたナノ粒子のＴＧＡ解析の結果及びＸＲＤ解析の結果を示す。
【図１】
2015020932.tif 000004
【図４】
2015020932.tif 000005
【図５】
2015020932.tif 000006
【図９】
2015020932.tif 000007
【図１１】
2015020932.tif 000008
【図２】
2015020932.tif 000009
【図３】
2015020932.tif 000010
【図６】
2015020932.tif 000011
【図７】
2015020932.tif 000012
【図８】
2015020932.tif 000013
【図１０】
2015020932.tif 000014